(57)【要約】本発明は、1以上のポリイソシアネートと1以上の光学活性アミンとを反応させることによって、または1以上のポリアミンと1以上の光学活性イソシアネートとを反応させることによって得ることができるレオロジー制御剤を垂れ抑制剤（ＳＣＡ）としてコーティング組成物に使用する方法に関する。本発明は、特定のポリイソシアネートまたはポリアミンを使用して本明細書に記載されたように得ることができるレオロジー制御剤にも関する。加えて、本発明はこれらのレオロジー制御剤を各種の用途に使用する方法に関する。【特許請求の範囲】
【請求項１】
1以上のポリイソシアネートと1以上のモノアミンとを反応させて、または1以上のポリアミンと1以上のモノイソシアネートとを反応させて、ポリ尿素化合物を生成することによって得ることができるレオロジー制御剤をコーティング組成物におけるＳＣＡ（垂れ抑制剤）として使用する方法において、モノ−若しくはポリ−アミンまたはモノ−若しくはポリ−イソシアネートのうち少なくとも１が、アミンまたはイソシアネート基に隣接した不斉炭素原子を持って、ラセミ体混合物としてではなく光学活性であり、ただしアミンが光学活性アミノ酸でなくかつ光学活性アミノ酸エステルまたはそのイソシアネート誘導体でないことを条件とする上記方法。
【請求項２】
1以上のポリイソシアネートと式（Ｉ）
2009513739.tif 000016
の1以上の光学活性な、炭素において置換された、ラセミ体混合物としてではないメチルアミンとを反応させることによって、または1以上のポリアミンと式（ＩＩ）
2009513739.tif 000017
の1以上の光学活性な、ラセミ体混合物としてではないイソシアネートとを反応させることによって得ることができ（ここで、Ｒ1、Ｒ2、およびＲ3のそれぞれは、水素、および直鎖若しくは分岐の、置換若しくは非置換の、飽和若しくは不飽和のヒドロカルビルまたはヘテロ原子を含有する基を含む群から独立に選ばれ、それによってＲ1、Ｒ2、およびＲ3のそれぞれが、その炭素原子が不斉中心であるように相違している。）、ただし式（Ｉ）のアミンが光学活性アミノ酸でなくかつ光学活性アミノ酸エステルまたは式（ＩＩ）に従うそのイソシアネート誘導体でないことを条件とする、請求項１に従うレオロジー制御剤をコーティング組成物におけるＳＣＡとして使用する方法。
【請求項３】
−  1以上のポリイソシアネートが、式（Ｉ）の1以上の光学活性な、炭素において置換されたメチルアミンと反応させられるならば、該ポリイソシアネートが、２のイソシアネート基間の鎖中に偶数の炭素原子を持つ置換または非置換の直鎖脂肪族ポリイソシアネート（並びにウレトジオン、イソシアヌレートまたはビウレット３量体のような縮合２量体および３量体）及び置換または非置換のアリーレン、アラルキレン、およびシクロヘキシレンのポリイソシアネートからなる群から選ばれ、および
−  1以上のポリアミンが、式（ＩＩ）の1以上の光学活性モノイソシアネートと反応させられるならば、該ポリアミンが、２のアミノ基間の鎖中に偶数の炭素原子を持つ置換または非置換の直鎖脂肪族ポリアミン及び置換または非置換のアリーレン、アラルキレン、およびシクロヘキシレンのポリアミンからなる群から選ばれる、
請求項２に従う使用方法。
【請求項４】
レオロジー制御剤が、一般式Ｘ−［尿素−不斉中心］nを持ち、Ｘが該分子の連結基であり、かつｎが［尿素−不斉中心］部分の数である（ｎは２以上である。）、請求項１〜３のいずれか１項に従う使用方法。
【請求項５】
レオロジー制御剤が、モノイソシアネートと反応された光学活性ポリアミンの反応生成物である、請求項１〜４のいずれか１項に従う使用方法。
【請求項６】
イソシアネート−ポリオールに基づいたコーティング組成物における、請求項１〜５のいずれか１項に従う使用方法。
【請求項７】
アクリロイルに基づいたコーティング組成物における、請求項１〜６のいずれか１項に従う使用方法。
【請求項８】
２のイソシアネート基間の鎖中に偶数の炭素原子を持つ置換または非置換の直鎖脂肪族ポリイソシアネート及び置換または非置換のアリーレン、アラルキレン、およびシクロヘキシレンのポリイソシアネートからなる群から選ばれた1以上のポリイソシアネートと、式（Ｉ）
2009513739.tif 000018
の1以上の光学活性な、炭素において置換された、ラセミ混合物としてではないメチルアミンとを反応させることによって、または２のアミノ基間の鎖中に偶数の炭素原子を持つ置換または非置換の直鎖脂肪族ポリアミン及び置換または非置換のアリーレン、アラルキレン、およびシクロヘキシレンのポリアミンからなる群から選ばれた1以上のポリアミンと、式（ＩＩ）
2009513739.tif 000019
の1以上の光学活性な、ラセミ混合物としてではないモノイソシアネートとを反応させることによって得ることができ、ここで、Ｒ1、Ｒ2、およびＲ3のそれぞれは、水素及び直鎖若しくは分岐の、置換若しくは非置換の、飽和若しくは不飽和のヒドロカルビルまたはヘテロ原子を含有する基からなる群から独立に選ばれ、それによってＲ1、Ｒ2、およびＲ3のそれぞれが、その炭素原子が不斉中心であるように相違していて、ただし式（Ｉ）のアミンが光学活性アミノ酸でなくかつ光学活性アミノ酸エステルでなく、かつ式（ＩＩ）のイソシアネートが光学活性アミノ酸または光学活性アミノ酸エステルのアミノ基から誘導されたものではないことを条件とし、かつさらに、得られたレオロジー調節剤が式（ＩＩＩ）
2009513739.tif 000020
の化合物でないことを条件としているレオロジー調節剤。
【請求項９】
一般式Ｘ−［尿素−不斉中心］nを持ち、Ｘが該分子の連結基であり、かつｎが［尿素−不斉中心］部分の数である（ｎは２以上である。）、請求項８に従うレオロジー調節剤。
【請求項１０】
式（Ｉ）の光学活性アミンが、式ＩＶ）
2009513739.tif 000021
および式Ｖ）
2009513739.tif 000022
の化合物から選ばれ、ここでＲが直鎖若しくは分岐の、置換若しくは非置換の、飽和若しくは不飽和のヒドロカルビルまたはヘテロ原子を含有する基である、請求項８〜９のいずれか１項に従うレオロジー剤または請求項１〜７のいずれか１項に従う使用方法。
【請求項１１】
式（Ｉ）の光学活性アミンが、式
2009513739.tif 000023
2009513739.tif 000024
2009513739.tif 000025
2009513739.tif 000026
の化合物、および
（Ｓ／Ｒ）−２−アミノ−ヘキサンおよび（Ｓ／Ｒ）−１−フェニルプロピルアミン
から選ばれている、請求項８〜９のいずれか１項に従うレオロジー剤または請求項１〜６のいずれか１項に従う使用方法。
【請求項１２】
式（ＩＩ）の光学活性イソシアネートが、式ＶＩ）
2009513739.tif 000027
および式ＶＩＩ）
2009513739.tif 000028
の化合物から選ばれ、ここでＲが直鎖若しくは分岐の、置換若しくは非置換の、飽和若しくは不飽和のヒドロカルビルである、請求項８〜９のいずれか１項に従うレオロジー剤または請求項１〜７のいずれか１項に従う使用方法。
【請求項１３】
ヒドロカルビルが、直鎖、環状または分岐の、置換または非置換の、飽和または不飽和のＣ１〜Ｃ２５のアルキル、アリール、アラルキル、およびアルケニルからなる群から選ばれ、好ましくは直鎖または分岐のＣ１〜Ｃ２５のアルキルからなる群から選ばれ、さらにより好ましくは直鎖または分岐のＣ１〜Ｃ５のアルキルからなる群から選ばれ、またもっとも好ましくはＲがメチルまたはエチル基である、請求項８〜１２のいずれか１項に従うレオロジー剤または使用方法。
【請求項１４】
式（Ｉ）の光学活性アミンがα−メチルベンジルアミンであり、かつポリイソシアネートがヘキサメチレン−１，６−ジイソシアネートである、請求項８〜９のいずれか１項に従うレオロジー剤または請求項１〜７のいずれか１項に従う使用方法。
【請求項１５】
−接着剤
−印刷インキ
−洗剤および洗浄用途
−紙および板紙産業
−繊維、皮革、およびカーペット用途
−建設用コンパウンド
−顔料組成物
−採鉱
−化粧品、および／または
−コーティング組成物
において、請求項８〜１４のいずれか１項に従うレオロジー調節剤をレオロジー制御剤として使用する方法。
【請求項１６】
レオロジー制御剤が、ポリイソシアネート化合物を用いて２５℃〜１５０℃の温度で硬化される慣用のポリオールに基づいた２成分（２Ｋ）コーティング系に使用される、請求項１５に従う使用方法。
【請求項１７】
レオロジー制御剤が、慣用の様式で硬化されるアクリロイル官能性化合物に基づいた配合物に使用される、請求項１５に従う使用方法。
【請求項１８】
本コーティング組成物のコーティング膜を、当該コーティング膜が硬化される前に基体上に施与する段階をさらに含む、請求項１〜７および１５〜１７のいずれか１項に従う使用方法。
【請求項１９】
結合剤または不活性な希釈剤中にある、請求項８〜１４のいずれか１項に従うレオロジー剤の濃厚物。
【請求項２０】
請求項８〜１４のいずれか１項に従うレオロジー剤を含んでいる、改善されたレオロジーを持つ組成物。
【請求項２１】
コーティング、印刷インキまたは接着剤の組成物である、請求項２０に従う組成物。
【発明の詳細な説明】
【技術分野】
【０００１】
本発明は、1以上のポリイソシアネートと1以上の光学活性（モノ）アミンとを反応させることによって、または1以上のポリアミンと1以上の光学活性（モノ）イソシアネートとを反応させることによって得ることができるレオロジー制御（control）剤を垂れ抑制剤（ＳＣＡ）としてコーティング組成物に使用する方法に関する。本発明はそのようにして得ることができる特定のレオロジー制御剤にも関する。加えて、本発明はこれらの特定のレオロジー制御剤を各種の用途に使用する方法に関する。
【背景技術】
【０００２】
ＳＣＡをコーティング組成物に使用することは周知である。たとえば、米国特許第４，３１１，６２２号は、ジイソシアネートとモノアミンまたはヒドロキシモノアミンとの反応生成物である垂れ抑制剤と結合剤とから調製されたチクソトロピー性のコーティング組成物を開示する。同様に、欧州特許出願公開第０２６１８６３号は、塗料に適用されたときにコーティング膜にチクソトロピー特性を与え、そして厚いコーティング膜を形成するときにほとんどタレを起こさない塗料用の流動調節剤を開示する。
【特許文献１】米国特許第４，３１１，６２２号公報
【特許文献２】欧州特許出願公開第０２６１８６３号公報
【発明の開示】
【発明が解決しようとする課題】
【０００３】
しかし、慣用のレオロジー制御剤の性能は常に十分とは限らず、かつかなり多い量が所望のレオロジー特性、特に低せん断変形において高粘度を得るために必要であるかもしれない。したがって、使用されるべき量が低減されることができ、粘度が、特に低せん断変形において増加されることができ、増粘速度および／またはせん断応力若しくは希釈レベルへのその応答性が改善されることができて、塗布条件下に良好なタレの制御および良好なレベリング性を与えるように改善された性能を持つレオロジー制御剤の必要性が存在する。さらに、さまざまな種類のコーティング配合物に、特に好ましいポリオール−イソシアネート硬化系およびアクリロイル官能性樹脂に基づいた放射光硬化コーティング、およびその他の非ホルムアルデヒドに基づいたコーティング系のために、無色で完全に清澄で透明なクリアコートを与える垂れ抑制剤の必要性が存在する。これらの垂れ抑制剤が、１００℃未満の温度で硬化する好まれるコーティング組成物に使用できることも必要とされる。
【課題を解決するための手段】
【０００４】
驚くべきことに、本発明者らは特定の種類の尿素化合物が、必要とされるレオロジー的および光学的性能を達成する能力があることを見出した。
【発明を実施するための最良の形態】
【０００５】
本発明は、1以上のポリイソシアネートと1以上のモノアミンとを反応させて、または1以上のポリアミンと1以上のモノイソシアネートとを反応させて、ポリ尿素化合物を生成することによって得ることができるレオロジー制御剤をコーティング組成物におけるＳＣＡとして使用する方法において、モノ−若しくはポリ−アミンまたはモノ−若しくはポリ−イソシアネートのうちの少なくとも１が、アミンまたはイソシアネート基に隣接した不斉炭素原子を持って、ラセミ体混合物としてではなく光学活性であり、ただしアミンが光学活性アミノ酸でなくかつ光学活性アミノ酸エステルまたはそのイソシアネート誘導体でないことを条件とする上記方法に関する。
【０００６】
本発明の好まれる第１の実施態様に従えば、本発明は、1以上のポリイソシアネートと式（Ｉ）
2009513739.tif 000002
（ここで、Ｒ1、Ｒ2、およびＲ3のそれぞれは、置換若しくは非置換のフェニルまたはナフチルを包含する、水素、直鎖若しくは分岐の、置換若しくは非置換の、飽和若しくは不飽和のヒドロカルビルまたはヘテロ原子を含有する基から独立に選ばれ、それによってＲ1、Ｒ2、およびＲ3のそれぞれが、その炭素原子が不斉中心であるように相違している。）の1以上の光学活性な、炭素において置換された、ラセミ体混合物としてではないメチルアミンとを反応させることによって得ることができ、ただしアミンが光学活性アミノ酸でなくかつ光学活性アミノ酸エステルでないことを条件とする、レオロジー制御剤をコーティング組成物におけるＳＣＡとして使用する方法に関する。
【０００７】
本発明の第２の実施態様は、1以上のポリアミンと式（ＩＩ）
2009513739.tif 000003
（ここで、Ｒ1、Ｒ2、およびＲ3のそれぞれは、置換若しくは非置換のフェニルまたはナフチルを包含する、水素、直鎖若しくは分岐の、置換若しくは非置換の、飽和若しくは不飽和のヒドロカルビルまたはヘテロ原子を含有する基から独立に選ばれ、それによってＲ1、Ｒ2、およびＲ3のそれぞれが、その炭素原子が不斉中心であるように相違している。）の1以上の光学活性な、ラセミ体混合物としてではないモノイソシアネートとを反応させることによって得ることができるレオロジー制御剤をコーティング組成物におけるＳＣＡとして使用する方法において、ただし得られたレオロジー調節剤がアミノ酸またはアミノ酸エステルのアミノ基から誘導されたモノイソシアネートに基づいていないことを条件とする上記方法に関する。
【０００８】
（第１の実施態様のように）２のイソシアネート基間の鎖中に偶数の炭素原子を持つ置換または非置換の直鎖脂肪族ポリイソシアネート（並びにウレトジオンとしてのその２量体誘導体、および対応する３量体のイソシアヌレートまたはビウレット）、置換または非置換のアリール、アラルキル、およびシクロヘキシレンのポリイソシアネートからなる群から選ばれた1以上のポリイソシアネートと、1以上の光学活性アミンとが反応させられるならば、また（第２の実施態様のように）２のアミノ基間の鎖中に偶数の炭素原子を持つ置換または非置換の直鎖脂肪族ポリアミン及び置換または非置換のアリール、アラルキル、およびシクロヘキシレンのポリアミンからなる群から選ばれた1以上のポリアミンと、1以上の光学活性イソシアネートが反応させられるならば、本発明の第１または第２の実施態様に従う特に好まれるＳＣＡが得られる。
【０００９】
したがって、第３の実施態様において、本発明はさらに、
−  ２のイソシアネート基間の鎖中に偶数の炭素原子を持つ置換または非置換の直鎖脂肪族ポリイソシアネートまたはその２量体若しくは３量体誘導体（ウレトジオン、イソシアヌレートおよびビウレット同族体）及び置換または非置換のアリーレン、アラルキレン、およびシクロヘキシレンのポリイソシアネートからなる群から選ばれた1以上のポリイソシアネートと、式（Ｉ）
2009513739.tif 000004
（ここで、Ｒ1、Ｒ2、およびＲ3のそれぞれは、置換若しくは非置換のフェニルまたはナフチルを包含する、水素、直鎖若しくは分岐の、置換若しくは非置換の、飽和若しくは不飽和のヒドロカルビルまたはヘテロ原子を含有する基から独立に選ばれ、それによってＲ1、Ｒ2、およびＲ3のそれぞれが、その炭素原子が不斉中心であるように相違している。）の1以上の光学活性な、炭素において置換された、ラセミ体混合物としてではないメチルアミンとを反応させ、ただしアミンが光学活性アミノ酸でなくかつ光学活性アミノ酸エステルでないことを条件とし、かつさらに、得られたレオロジー調節剤が、Ｌ．Ａ．ＥｓｔｒｏｆｆおよびＡ．Ｄ．ＨａｍｉｌｔｏｎによってＡｎｇｅｗ．Ｃｈｅｍ．Ｉｎｔ．Ｅｄ．誌、２０００年、第３９巻、Ｎｏ．１９、３４４７〜３４５０ページに記載されている式（ＩＩＩ）
2009513739.tif 000005
の化合物でないことを条件とすること
によって得ることができるポリ尿素誘導体に、および
−  ２のアミノ基間の鎖中に偶数の炭素原子を持つ置換または非置換の直鎖脂肪族ポリアミン及び置換または非置換のアリーレン、アラルキレン、およびシクロヘキシレンのポリアミンからなる群から選ばれた1以上のポリアミンと、式（ＩＩ）
2009513739.tif 000006
（ここで、Ｒ1、Ｒ2、およびＲ3のそれぞれは、置換若しくは非置換のフェニルまたはナフチルを包含する、水素、直鎖若しくは分岐の、置換若しくは非置換のヒドロカルビルから独立に選ばれ、それによってＲ1、Ｒ2、およびＲ3のそれぞれが、その炭素原子が不斉中心であるように相違している。）の1以上の光学活性な、ラセミ体混合物としてではないモノイソシアネートとを反応させ、ただし得られたレオロジー調節剤が光学活性アミノ酸または光学活性アミノ酸エステルのアミノ基から誘導されたモノイソシアネートに基づいていないことを条件とし、かつさらに、得られたポリ尿素誘導体が式（ＩＩＩ）の化合物でないことを条件とすること
によって得ることができるポリ尿素誘導体に関する。
【００１０】
さらに、該第３の実施態様のポリ尿素誘導体は一般に、以下にもっと詳細に記載されるように、レオロジー制御剤としてさまざまな用途に使用されるのに適していることが見い出された。したがって、第４の実施態様では、本発明は第３の実施態様のポリ尿素誘導体をレオロジー制御剤として使用する方法に関する。
【００１１】
第５の実施態様は、イソシアネートと反応させられた光学活性ポリアミンの反応生成物をＳＣＡとしてコーティング用途に使用する方法に関する。
【００１２】
第１、第２、若しくは第５の実施態様においてＳＣＡとして使用されるレオロジー制御剤を調製する反応の間に、または第３の実施態様のポリ尿素誘導体を調製する反応の間に、最終生成物の結晶化特性に影響を与えることができる少量の1以上の追加の化合物が、任意的に存在してもよい。このような追加の化合物の例は、ＳＣＡ中の主要なアミンおよび／またはイソシアネート化合物とは異なる、反応性の（単または多官能性）アミンおよび／またはイソシアネートである。
【００１３】
ポリイソシアネートおよびポリアミンの接頭辞「ポリ」の使用は、少なくとも２の言及された官能基がそれぞれの「ポリ」化合物中に存在することを示す。ポリ尿素生成物、すなわちアミンとポリイソシアネートとの反応生成物またはイソシアネートとポリアミンとの反応生成物が調製されるときは、二尿素生成物または三尿素生成物を調製することが好まれることは注記される。
【００１４】
ポリ尿素生成物が調製される本発明の好まれる実施態様では、一般式Ｘ−［尿素−不斉中心］n（Ｘは該分子の連結基であり、かつｎは［尿素−不斉中心］部分の数である（ｎは２以上である））、または［尿素部分］−［不斉中心］−［尿素部分］（たとえば、第５の実施態様におけるように２のモノイソシアネートと１の光学活性ジアミンとの反応によって得られるような）を持つポリ尿素生成物を調製することが可能である。一般式Ｘ−［尿素−不斉中心］nで好ましくはｎが２〜５、より好ましくはｎが２または３、もっとも好ましくはｎが２である二尿素生成物を調製することが好まれる。
【００１５】
少なくとも１の光学活性アミンまたはイソシアネートは、５つの実施態様のどれにも使用されるけれども、得られる最終反応生成物は必ずしも光学活性ではないことも注記される。最終生成物はｄ−、ｌ−、および／またはメソ体であることができる。
【００１６】
本発明の第１または第２、または第５の実施態様に従うＳＣＡとして使用される任意のレオロジー制御剤を示すために、および本発明の第３の実施態様に従う任意のポリ尿素誘導体を示すために、一般的な語「レオロジー調節剤」が以後使用されることも注記される。
【００１７】
Ｒ1、Ｒ2、および／またはＲ3が、第１、第２、および第３の実施態様について上で定義されたヒドロカルビルである場合には、直鎖、環状または分岐の、置換または非置換の、飽和または不飽和の、任意的にヘテロ原子を含有してもよい、Ｃ1〜Ｃ25のアルキル、アリール、アラルキル、およびアルケニルからなる群から、上述のただし書を満たして、好ましくは独立にそれは選ばれる。
【００１８】
好まれる実施態様では、Ｒ1、Ｒ2、およびＲ3のうちの１は水素であり、かつ他の２は上に示されたＣ1〜Ｃ25の基のうちの１から独立に選ばれる。任意的に、Ｒ1、Ｒ2、およびＲ3のうちの２は、それらが結合している炭素原子とともに一緒になって、４〜８の炭素原子を含有する置換または非置換の環を形成することができる。もし存在するならば、Ｒ1、Ｒ2、および／またはＲ3上の置換基は、好ましくはアルキル、アルコキシ、ヒドロキシ、（好ましくは第１級でない）アミン、ホスホン酸、ホスホン酸エステル、ケト、ケチミン、ウレタン、アロファン酸エステル、アミド、および尿素の基からなる群から選ばれ、もっとも好ましくは該置換基はアルキルまたはアルコキシ基から選ばれる。Ｒ1、Ｒ2、およびＲ3の１以上がヘテロ原子を含有するＣ1〜Ｃ25の基であれば、それは好ましくはエーテル単位の形態をしている。
【００１９】
１の好まれる実施態様では、本発明に従うレオロジー調節剤は、１以上のポリイソシアネートと、式ＩＶ）
2009513739.tif 000007
および式Ｖ）
2009513739.tif 000008
の化合物から選ばれた１以上の光学活性な置換ベンジルアミンとを反応させることによって得られ、ここで、Ｒは直鎖または分岐の、置換または非置換の、飽和または不飽和のヒドロカルビルである。もし存在するならば、Ｒ上の置換基は好ましくは、ヒドロキシ、アミン、カルボン酸、ホスホン酸、ケト、ケチミン、アミン、エーテル、ウレタン、アロファン酸エステル、尿素およびイソシアヌレートの基からなる群から選ばれる。好ましくはＲは、直鎖または分岐の、置換または非置換の、飽和または不飽和のＣ1〜Ｃ25のアルキル、アリール、アラルキル、およびアルケニルからなる群から選ばれる。より好ましくはＲは、直鎖または分岐のＣ1〜Ｃ25のアルキルである。さらにより好ましくはＲは、直鎖または分岐のＣ1〜Ｃ5のアルキルである。もっとも好ましくはＲは、メチルまたはエチル基である。
【００２０】
他の好まれる実施態様では、本発明に従うレオロジー調節剤は、１以上のポリイソシアネートと、式
2009513739.tif 000009
2009513739.tif 000010
2009513739.tif 000011
の化合物、および
（Ｓ／Ｒ）−２−アミノ−ヘキサンおよび（Ｓ／Ｒ）−１−フェニルプロピルアミン
からなる群から選ばれた１以上の光学活性な（ＲあるいはＳ対掌体のどちらかが支配的な）アミンとを反応させることによって得られる。
【００２１】
どのような好適なポリイソシアネートがレオロジー調節剤の調製に使用されることができるかは、本発明のレオロジー調節剤の特定の使用方法に、すなわちコーティング組成物中のＳＣＡとして使用されるのか、またはもっと一般的に、以下に特定されるようなさまざまな用途におけるレオロジー制御剤として使用されるのかに依存する。ポリイソシアネートは、好ましくは脂肪族、脂環式、アラルキレン、およびアリーレンのポリイソシアネートからなる群から、より好ましくは２のイソシアネート基間の鎖中に偶数の炭素原子を持つ、置換または非置換の直鎖の脂肪族ポリイソシアネート（およびそのイソシアヌレート、ビウレット、ウレトジオン）及び置換または非置換のアリーレン、アラルキレン、およびシクロヘキシレンのポリイソシアネートからなる群から選ばれる。ポリイソシアネートは、通常２〜４０、また好ましくは４〜８の炭素原子を含有する。ポリイソシアネートは、好ましくは最大でも４のイソシアネート基、より好ましくは最大でも３のイソシアネート基、またもっとも好ましくは２のイソシアネート基を含有する。対称形の脂肪族またはシクロヘキシレンのジイソシアネートを使用することは、さらにより好まれる。ジイソシアネートの好適な例は、好ましくはテトラメチレン−１，４−ジイソシアネート、ヘキサメチレン−１，６−ジイソシアネート（ＨＭＤＩ）、ω，ω’−ジプロピルエーテルジイソシアネート、チオジプロピルジイソシアネート、トランス−シクロヘキシル−１，４−ジイソシアネート、ジシクロヘキシルメタン−４，４’−ジイソシアネート、１，５−ジメチル−（２，４−ω−ジイソシアナトメチル）ベンゼン、１，５−ジメチル（２，４−ω−ジイソシアナトエチル）ベンゼン、１，３，５−トリメチル（２，４−ω−ジイソシアナトメチル）ベンゼン、１，３，５−トリエチル（２，４−ω−ジイソシアナトメチル）ベンゼン、メタ−キシリレンジイソシアネート、パラ−キシリレンジイソシアネート、ジシクロヘキシル−ジメチルメタン−４，４’−ジイソシアネート、２，４−トルエンジイソシアネート、２，６−トルエンジイソシアネート、およびジフェニルメタン−４，４’−ジイソシアネート（ＭＤＩ）からなる群から選ばれる。さらに好適なポリイソシアネートは、好ましくはＨＭＤＩに基づいたポリイソシアネート、例としてＨＭＤＩの縮合誘導体、たとえばウレトジオン、ビウレット、イソシアヌレート（３量体）、および非対称の３量体、等からなる群から選ばれ、これらの多くはＤｅｓｍｏｄｕｒ（商標）ＮおよびＴｏｌｏｎａｔｅ（商標）ＨＤＢおよびＴｏｌｏｎａｔｅ（商標）ＨＤＴ、並びに「重合体ＭＤＩ」として知られるポリイソシアネートとして市販されている。重合体ＭＤＩは、典型的には純粋なＭＤＩとＭＤＩのオリゴマーとの混合物である。特に好まれるポリイソシアネートは、ＨＭＤＩ、そのイソシアヌレート３量体、そのビウレット、トランス−シクロヘキシル−１，４−ジイソシアネート、メタ−キシリレンジイソシアネート、およびトルエンジイソシアネートからなる群から選ばれる。もっとも好ましくは、ＨＭＤＩが選ばれる。
【００２２】
当業者には理解されるであろうように、２以上のイソシアネートを現場（インシチュー）で生成する、慣用的に封止されたポリイソシアネートを、該封止剤が分離した後で本発明に従うレオロジー調節剤の生成を妨げない限り、使用することもできる。本明細書を通して、「ポリイソシアネート」の語は、ポリイソシアネートおよびポリイソシアネートを生成する化合物のすべてを表すのに使用される。
【００２３】
本発明のさらに他の好まれる実施態様に従って、レオロジー調節剤は１以上のポリアミンと、式ＶＩ）
2009513739.tif 000012
および式ＶＩＩ）
2009513739.tif 000013
の化合物から選ばれた１以上の光学活性イソシアネートとを反応させることによって得られ、ここでＲは直鎖または分岐の、置換または非置換の、飽和または不飽和のヒドロカルビルである。好ましくはＲは、直鎖または分岐の、置換または非置換の、飽和または不飽和のＣ1〜Ｃ25のアルキル、アリール、アラルキル、およびアルケニルからなる群から選ばれる。より好ましくはＲは、直鎖または分岐のＣ1〜Ｃ25のアルキルからなる群から選ばれる。さらにより好ましくはＲは、直鎖または分岐のＣ1〜Ｃ5のアルキルからなる群から選ばれる。もっとも好ましくはＲはメチルまたはエチル基である。
【００２４】
ここでも、どのような好適なポリアミンがレオロジー調節剤の調製に使用されることができるかは、本発明のレオロジー調節剤の特定の使用方法に、すなわちコーティング組成物におけるＳＣＡ剤として使用されるのか、またはもっと一般的にレオロジー制御剤として以下に特定されるようなさまざまな用途に使用されるのかに依存する。ポリアミンは、好ましくは脂肪族、脂環式、アラルキレン、およびアリーレンのポリアミンからなる群から、より好ましくは２のアミノ基間の鎖中に偶数の炭素原子を持つ、置換または非置換の直鎖の脂肪族ポリアミン、アラルキレン、およびシクロヘキシレンのポリアミンからなる群から選ばれる。ポリアミンは通常４０まで、また好ましくは４〜８の炭素原子を含有する。ポリアミンは好ましくは最大でも４の第１級アミノ基、より好ましくは最大でも３の第１級アミノ基、またもっとも好ましくは２の第１級アミノ基を含有する。以後、２の第１級アミノ基を持つ化合物は「ジ第１級アミン」と呼ばれる。対称形の脂肪族またはシクロヘキシレンのジ第１級アミンを使用することが好まれる。ジ第１級アミンの好適な例は、ヒドラジン、エチレン−１，２−ジアミン、テトラメチレン−１，４−ジアミン、ヘキサメチレン−１，６−ジアミン、ω，ω’−ジプロピルエーテルジアミン、チオジプロピルジアミン、トランス−シクロヘキシレン−１，４−ジアミン、およびジシクロヘキシルメタン−４，４’−ジアミンからなる群から選ばれる。芳香族アミンは、しばしば最終生成物の変色を起こすので、いくつかの用途には芳香族アミンの使用はより低度に好まれることが注記される。「芳香族アミン」の語は、芳香族部分に結合された少なくとも１のアミノ基があることを示すのに使用される。もっとも好まれるジ第１級アミンはヘキサメチレン−１，６−ジアミンである。
【００２５】
１以上の光学活性な（ポリ）アミンと１以上の光学活性な（ポリ）イソシアネートとを反応させることも可能であることは注記される。しかし、経済的な理由のため、そのような方法および得られるレオロジー調節剤は、より低度に好まれる。
【００２６】
レオロジー調節剤の調製のためのイソシアネートとアミンとの間の反応では、化学量論的な量を使用する代わりに、イソシアネートかあるいはアミンのどちらかが過剰に使用されることが好まれる。たとえば、アミンのアミノ基の数と（生成された）イソシアネート基の数との比は、０．７〜１．５の範囲にあることができる。好ましくは、該比は約０．９〜１．１である。
【００２７】
不斉アミンの任意の非ラセミ体の対掌体混合物が、本発明に従うレオロジー調節剤をつくるのに使用されることができ、または不斉イソシアネートの任意の混合物が、本発明に従うレオロジー調節剤をつくるのに使用されることができることは理解されるべきであるが、ただしこれらの混合物の少なくとも１が、本発明に従う光学活性アミンまたはイソシアネートを含有することを条件とする。この明細書では「対掌体的な過剰」の語は、以後「対掌体過剰」（ｅｅ）とも呼ばれ、不斉化合物の両対掌体を含むサンプル中で、ラセミ体物質におけるよりも１の対掌体が過剰であることを示すのに使用される。対掌体的な過剰は、パーセンテージで表される。つまり、ラセミ体サンプル、すなわち両対掌体の５０：５０混合物は０％の対掌体過剰を持ち、また対掌体的に純粋なサンプルは１００％の対掌体過剰を持つ。５０：５０比の２の対掌体の使用はされてはいけないけれども、最適な結果は２の対掌体の比が１００：０ではないときに非常によく得られることができる。言い換えれば、対掌体混合物の対掌体過剰は０％であってはならない。対掌体過剰は好ましくは少なくとも１０％（５５：４５比のように）、より好ましくは少なくとも２０％（６０：４０比のように）、さらにより好ましくは少なくとも４０％（７０：３０比のように）、またもっとも好ましくは少なくとも５０％（７５：２５比のように）である。
【００２８】
本発明の１の実施態様では、好ましくは少なくとも５５％、もっとも好ましくは少なくとも７５％の対掌体過剰を持つ対掌体の混合物が使用される。というのは、この実施態様では、１の対掌体だけの有意な対掌体的な過剰、すなわち少なくとも５５％の対掌体過剰の使用は、改善されたレオロジー制御特性を持つレオロジー制御剤を提供するレオロジー調節剤をもたらすからである。
【００２９】
イソシアネートとアミンとの間の反応は、当業者には明白であろうように、任意的に高められた温度で、反応成分を一緒にすることによって任意の自由裁量的に選ばれた様式で実施されることができる。該反応は、不活性ガスの雰囲気中で０℃〜１５０℃の範囲、より特には２０℃〜８０℃の範囲の温度で実施されることが好まれる。一般に反応成分は、任意の自由裁量的に選ばれた様式で一緒にされ、好ましくはイソシアネートがアミンに加えられ、これは所望であれば数段階でなされることができる。任意的に、たとえばアセトン、メチルイソブチルケトン、Ｎ−メチルピロリドン、ベンゼン、トルエン、キシレン、または脂肪族炭化水素、たとえば石油エーテル、アルコール、および水、またはこれらの混合物のような不活性溶媒の存在下に、該反応は実施されることができる。本明細書では「不活性」の語は、該溶媒がポリ尿素生成の過程に関与しないことを示し、これは溶媒が存在するときに生成されたポリ尿素の量が、溶媒が存在しないときに製造された量の少なくとも８０％であることを意味する。
【００３０】
レオロジー調節剤の調製は、任意的に結合剤の存在下に実施されることもできる。結合剤とイソシアネートとの混合物をアミンと混合することによって、またはイソシアネートを結合剤とアミンとの混合物と混合することによって、または結合剤とアミンおよび結合剤とイソシアネートの２の混合物を混合することによって、これは可能である。結合剤がアミンあるいはイソシアネートのどちらかと非常に反応性であれば、結合剤とその特定の敏感な化合物は予混合されることができないことは明らかであろう。「非常に反応性」の語は、本明細書ではアミンおよびイソシアネートがレオロジー調節剤を調製するために混合される前に、敏感なアミンまたはイソシアネートの３０％超が、結合剤と反応することを意味する。混合操作は、反応物質が激しく撹拌される任意の都合のよい様式で実施されることができる。アミンがイソシアネートに加えられることができ、またはイソシアネートがアミンに加えられることができ、どちらでももっとも都合のよい方でされることができる。結合剤が使用され、かつアミンあるいはイソシアネートのどちらかが結合剤と非常に反応性である場合には、結合剤ともっとも反応性である化合物は、好ましくは結合剤ともっとも低度に反応性である化合物と結合剤との混合物に加えられる。
【００３１】
本発明の１の実施態様では、レオロジー調節剤は、最終コーティング組成物の結合剤または硬化成分中で、好ましくは０．１〜８％という低い濃度で製造されるので、結合剤の分散物は依然として流体として扱われることができ、そしてその後、任意的にさらなる結合剤、硬化成分、および／または他の（慣用の）添加剤を用いて、コーティング組成物に使用されることができる。レオロジー調節剤が結合剤中で製造されるときは、好ましくは２０〜８０℃の範囲の温度で十分な撹拌下に調製される。
【００３２】
レオロジー調節剤を調製する他の実施態様では、反応の完了後に混合物が固体様の物質として得られるような量のイソシアネートおよびアミンと、結合剤とが混合され、該固体様の物質は、９５〜１、好ましくは９４〜５０、より好ましくは９３〜７５重量部の結合剤に対して５〜９９、好ましくは６〜５０、より好ましくは７〜２５重量部のレオロジー調節剤からなるレオロジー調節剤のマスターバッチとして使用されることができる。任意的に希釈剤または助剤が存在してもよい。最終コーティング組成物中の結合剤と、レオロジー調節剤のマスターバッチ中の結合剤とは、同じまたは異なった組成のものであることができる。不活性ガスの雰囲気中で２０〜８０℃の範囲の温度で、撹拌とともにアミンが最初に結合剤物質に加えられ、そして混合物が均質化された後にイソシアネートがゆっくりと該混合物に加えられて、好まれる濃厚物が好適に調製される。
【００３３】
より低度に望まれるけれども、当該レオロジー調節剤の存在下に当該結合剤若しくは硬化化合物を調製することによって、または結合剤若しくは硬化化合物並びにレオロジー調節剤を同時に調製することによって、レオロジー調節剤を含む結合剤または硬化組成物を調製することもできる。当業者は、レオロジー調節剤またはレオロジー調節剤の出発物質を結合剤または硬化化合物の出発物質と一緒にし、その後の反応でレオロジー調節剤を含有する結合剤または硬化組成物を形成することに何の問題も持たないだろう。
【００３４】
レオロジー調節剤が、結合剤または硬化化合物中で調製されないならば、それは好ましくは濃い溶液として、コーティング組成物の１以上の成分、好ましくは結合剤または任意の他の液状成分と混合されることができ、その結果、微細な分散物が得られる。該好まれる実施態様の混合物は、好ましくは液状成分、たとえば結合剤（これは溶媒に基づいたものまたは水に基づいたものであることができる）中のレオロジー調節剤の分散物を形成する。コーティング組成物を処方するのに使用されたときは、得られたコーティング組成物は、本明細書ではチクソトロピー性と呼ばれる改善されたレオロジーを示し、分散されたレオロジー調節剤粒子の大きさおよび屈折率に応じて、不透明な、乳白色の、または透明でさえある外観を持つことができる。
【００３５】
上述のように本発明は、第３の実施態様のポリ尿素誘導体をレオロジー制御剤として各種の用途に使用する方法にも関する。たとえば、レオロジー制御剤は、
−接着剤
−印刷インキ、たとえばスクリーン印刷用途または曇り止め用途への印刷インキ
−洗剤および洗浄用途
−紙および板紙産業
−繊維、皮革、およびカーペット用途
−建設用コンパウンド
−顔料組成物
−採鉱
−化粧品、および／または
−コーティング組成物
において使用されることができる。特に好まれる実施態様では、第３の実施態様のポリ尿素誘導体は、コーティング組成物においてＳＣＡとして使用される。
【００３６】
任意的に、慣用の添加剤、たとえば溶媒および／または分散添加剤、顔料分散剤、染料、顔料、紫外線硬化添加剤、流動添加剤、他のレオロジー調整添加剤、硬化反応用の溶媒および促進剤、例として酸性化合物、たとえばパラ−トルエンスルホン酸若しくはその封止された製品が、本発明のコーティング組成物のどれにも存在することができる。コーティング組成物は、溶媒または水に基づくことができる他の慣用のレオロジー制御剤を含んでもよい。
【００３７】
該チクソトロピー性のコーティング組成物は、任意の所望の様式で、たとえばローラー塗装、エアーまたは静電スプレー塗装、刷毛塗り、散布塗装、流延塗装、浸漬塗装によって基体に塗布されることができる。
【００３８】
本レオロジー制御剤が使用されている組成物のレオロジーが変えられる程度は、とりわけレオロジー調節剤の割合およびレオロジー調節剤の性質および該組成物の成分に依存する。概して、チクソトロピーの所望の程度は、組成物の全重量に基づいて好ましくは少なくとも０．０１％、より好ましくは少なくとも０．０５％、さらにより好ましくは少なくとも０．１０％、またもっとも好ましくは少なくとも０．１５％、かつ好ましくは最大でも３０％、より好ましくは最大でも１０％、さらにより好ましくは最大でも３％、またもっとも好ましくは最大でも１．５％の量でレオロジー調節剤を使用することによって得られることができる。
【００３９】
本発明に従うチクソトロピー性組成物は、極性および／または非極性の溶媒を含有することができる。好ましくは、該チクソトロピーは室温だけでなく、高められた温度でも存在し、その結果、本発明に従うレオロジー調節剤は、室温での、および塗料のベーキング（硬化）における、たとえば２〜１２０分間にわたって５０℃〜２５０℃の範囲での使用に適している。
【００４０】
本発明に従うレオロジー調節剤はさらに、特にＳＣＡとして使用されたときに組成物、とりわけクリアコート用の組成物の光沢または輝きを減少しないかあるいはほとんど減少しないという重要な利点を持つ。
【００４１】
採用される結合剤および硬化系に応じて、任意の慣用の化合物が、結合剤および硬化剤として使用されることができる。ポリイソシアネート化合物を用いて２５℃〜１５０℃の温度で硬化される慣用のポリオールに基づいた２成分（２Ｋ）コーティング系並びに慣用の様式で、たとえばほとんどの紫外線または電子線硬化配合物の場合のようにラジカル機構を介して硬化されるアクリロイル官能性化合物に基づいた配合物のレオロジーを改善するのに、本レオロジー調節剤は特に適しているのが見出された。
【００４２】
本発明は、以下の実施例によって詳細に説明される。
【実施例】
【００４３】
実施例１および比較例Ａ
１−フェニルー１−アミノエタン（α−メチルベンジルアミン、「アルファＭｅ  ＢＡ」または「ＡＭＢＡ」と略される。Ａｌｄｒｉｃｈ社から）。アルファＭｅ  ＢＡのラセミ体混合物およびＳ対掌体の各１．７３ｇが、Ａｋｚｏ  Ｎｏｂｅｌ社からの、２Ｋコーティング用途に使用するのに適したポリエステルポリオールであるＳｅｔａｌ（商標）１６６  ＳＳ  ８０（酢酸ブチル中８０％）１００ｇと別々に混合され、そしてその後１．２１ｇのヘキサメチレン−１，６−ジイソシアネートと２０℃で反応させられた。反応生成物は、さらなるＳｅｔａｌ（商標）１６６  ＳＳ  ８０、架橋剤としてのＴｏｌｏｎａｔｅ  ＨＤＴ−ＬＶ（１のＮＣＯ／ＯＨ比となるように）および追加の酢酸ブチルで０．８Ｐａ秒の高せん断粘度まで希釈されて、１００重量部の「固形成分（ポリオールおよび架橋剤）」当り１．２重量部のレオロジー調節剤を持つ配合物が得られた。レオロジーのデータは、以下の流動曲線（図１）（高せん断−低せん断−高せん断の測定）に提示される。
【００４４】
明らかに、高い対掌体過剰（アルファＭｅ  ＢＡ（−））に基づいたレオロジー調節剤は、ラセミ体（アルファＭｅ  ＢＡ（ｄ、ｌ））のレオロジー調節剤から調製された改質剤と比較して、低せん断においてはるかに高い粘度を与え、一方で高せん断応力においては同等の粘度を与える。
【００４５】
ＳＥＭ写真から、対掌体として純粋なアミンに基づいた二尿素は、非常に微細な繊維様の構造を形成することが判る。ラセミ体混合物からの生成物の対応する構造はより粗大であり、これは該配合物のより高いレベルの不透明性にも反映されている。
【００４６】
該光学活性対掌体は、この物質に基づいた慣用の２Ｋイソシアネート系における非常に良好なＳＣＡであり、この系は塗布および６０℃での硬化後に完全に透明な膜を与えることが見出された。ＳＣＡとして使用された、アミンのラセミ体混合物に基づいたレオロジー調節剤は、未硬化コーティング膜のタレを制御するのにより低度に効果的であり、かつ慣用のＳＣＡのタレと同等であった。これは、より高いレベルの曇り度も膜に残した。
【００４７】
比較例Ｂ
同じようなＳＣＡを含有する配合物が、今回はＨＭＤＩおよび(不斉でない)ベンジルアミンから形成された典型的な慣用の二尿素ＳＣＡに基づいて、Ｓｅｔａｌ（商標）１６６  ＳＳ  ８０中でつくられた。このＳＣＡは、多くのコーティング配合に慣用的に使用されている。図２において、レオロジー構造の程度が、同等の２Ｋ配合物において、（実施例１におけるような）（高い対掌体過剰の）メチル置換された不斉同族体のＡＭＢＡから調製された類似したＳＣＡによって与えられる構造の量よりも明らかに劣っていることが判る。６０℃で硬化されたときに、形成された膜はクリアコート用途には許容できないレベルの曇り度を依然として有する。
【００４８】
実施例２〜４および比較例Ｃ〜Ｆ
実施例１に記載されたのと同じような手順に従って、Ｓ−ＡＭＢＡ−ＨＤＭＩ  ＳＣＡ（Ｓ−α−メチルベンジルアミン  ヘキサメチレン−１，６−ジイソシアネート  垂れ抑制剤）を含有する配合物が、Ｓｅｔａｌｕｘ（商標）１７６７（Ａｋｚｏ  Ｎｏｂｅｌ  Ｒｅｓｉｎｓ社から）中でつくられた。以下の２成分イソシアネートクリアコート配合物が調製された。固形分に基づいて配合物が、ＨＭＤＩおよびＳ−アルファ−メチルベンジルアミンに基づいたいろいろな量の二尿素（配合１〜３）、およびラセミ体のアルファ−メチルベンジルアミンに基づいた同等量の同族体ＳＣＡ（比較例Ｃ〜Ｆとしての配合４〜６）を含有するように、該クリアコートは処方された。配合７はＳＣＡを全く含有しなかった。すべての配合において、シンナーＳｏｌｖｅｓｓｏ(商標)１００／酢酸メトキシプロピル（１：１）が、２３℃ＤＩＮフローカップＮｏ．４で２８秒まで加えられた。表１に従う一連のクリアコートが、増加する膜厚さで１．０ｃｍ直径の１３の孔を持つ垂直なスズ板上にスプレーされ、そして６０℃で６０分間垂直に強制乾燥された。タレの限界が、タレが生じる孔とその前の孔との間の膜厚さとして測定された。タレを測定するもう１つの方法は、滴状固まりの長さが１ｃｍである点での層厚さを測定することである。
【００４９】
【表１】
2009513739.tif 000014
【００５０】
同様な配合において、ＨＭＤＩと（不斉でない）ベンジルアミンとに基づいたＳＣＡが使用されたときは、全固形分に基づいて１．０重量％の塗布は、４５ミクロンのタレ限界および７９ミクロンの１ｃｍ滴での層厚さを与え、ＨＭＤＩ−Ｓ−ＡＭＢＡに基づいた配合物のそれよりも明らかに小さかった。その上、この後者の配合物のクリアコートの輝きは、対応するＨＭＤＩ−ＢＡに基づいたコーティングのそれよりも有意に高かった（より低い曇り度であった）。
【００５１】
実施例５
Ｓ−α−メチルベンジルアミン（Ｓ−ＡＭＢＡ）とＲ−α−メチルベンジルアミン（Ｒ−ＡＭＢＡ）との９０−１０混合物１．７３グラムが、１００グラムのポリエステルポリオール（Ａｋｚｏ  Ｎｏｂｅｌ  Ｒｅｓｉｎｓ社からのＳｅｔａｌ(商標)１６６  ＳＳ  ８０、固形分含有量８０％、酢酸ブチル中）に溶解された。溶液は速く撹拌され、そして１．２４グラムのヘキサメチレン−１，６−ジイソシアネート（ＨＭＤＩ）が加えられた。粘度の急速な高まりが続いて生じ、そしてチクソトロピー性のペースト様外観の最終液体が、非常に微細な結晶とともに得られた。追加のＳｅｔａｌ(商標)１６６  ＳＳ  ８０、および架橋剤としてのＴｏｌｏｎａｔｅ(商標)ＨＤＴを配合されたときに、全固形分に基づいて１．１２重量％の二尿素を含有する得られた低曇り度の配合物は、低せん断応力において非常に強固かつ急速な構造の形成を持つことが判った（図３）。
【００５２】
実施例６
Ｓ−α−メチルベンジルアミン（Ｓ−ＡＭＢＡ）とＲ−α−メチルベンジルアミン（Ｒ−ＡＭＢＡ）との８０−２０混合物１．７２グラムが、１００グラムのポリエステルポリオール（Ａｋｚｏ  Ｎｏｂｅｌ  Ｒｅｓｉｎｓ社からのＳｅｔａｌ(商標)１６６  ＳＳ  ８０、固形分含有量８０％、酢酸ブチル中）に溶解された。溶液は激しく撹拌され、そして１．２３グラムのヘキサメチレン−１，６−ジイソシアネート（ＨＭＤＩ）が加えられた。粘度の急速な高まりが続いて生じ、そしてチクソトロピー性のペースト様外観の最終液体が得られた。追加のＳｅｔａｌ(商標)１６６  ＳＳ  ８０、および架橋剤としてのＴｏｌｏｎａｔｅ(商標)ＨＤＴを配合されたときに、全固形分に基づいて１．１２重量％の二尿素を含有する得られた配合物は、低せん断応力において強固かつ急速な構造の形成を持つことが判った（図４）。
【００５３】
実施例７
１．７０グラムのＨＭＤＩが、１００グラムのアクリロイル官能性樹脂（Ａｋｚｏ  Ｎｏｂｅｌ  Ｒｅｓｉｎｓ社からのＡｃｔｉｌａｎｅ  ８９０）中に溶解された。溶液は速く撹拌され、そして２．３４グラムのＳ−α−メチルベンジルアミン（Ｓ−ＡＭＢＡ）（Ａｌｄｒｉｃｈ  Ｃｈｅｍｉｃａｌｓ社）が加えられた。粘度の急速な高まりが続いて生じ、そしてチクソトロピー性のペースト様外観の最終液体が得られた。Ａｃｔｉｌａｎｅ  ４２４（Ａｋｚｏ  Ｎｏｂｅｌ  Ｒｅｓｉｎｓ社から）で０．７５重量％の二尿素を含有する配合物に希釈されたときに、低せん断応力における高粘度の急速な高まりを持つ透明な配合物が得られた（レオロジー測定）。光開始剤を配合され、そしてドクターブレードを使用して薄い膜を調製した後に室温で紫外線照射に露光されたときに、非常に低い曇り度を持つクリアなコーティングが得られることができた（図５）。
【００５４】
実施例８
１．７９グラムのＳ−α−メチルベンジルアミン（Ｓ−ＡＭＢＡ）（Ａｌｄｒｉｃｈ社）および０．２１グラムのＲ−α−メチルベンジルアミン（Ａｌｄｒｉｃｈ社）が、１００グラムのポリエステルポリオール（Ａｋｚｏ  Ｎｏｂｅｌ  Ｒｅｓｉｎｓ社からのＳｅｔａｌ(商標)１６６  ＳＳ  ８０、固形分含有量８０％、酢酸ブチル中）に溶解された。溶液は速く撹拌され、そして３．７１グラムの酢酸ブチル中の１．８５グラムのトランス−１，４−シクロヘキサンジイソシアネートの溶液が加えられた。粘度の急速な高まりが直ちに続いて生じ、そしてチクソトロピー性のペースト様で低曇り度の外観の最終液体が得られた。追加のＳｅｔａｌ(商標)１６６  ＳＳ  ８０、酢酸ブチルおよび架橋剤としてのＴｏｌｏｎａｔｅ(商標)ＨＤＴを配合されたときに、全固形分に基づいて１．２重量％の二尿素を含有する得られた配合物は、低せん断応力において非常に強固かつ急速な構造の形成を持つことが判った（レオロジー測定）（図６）。
【００５５】
実施例９
０．９９グラムのメタ−キシリレンジアミンが、１００グラムのポリエステルポリオール（Ａｋｚｏ  Ｎｏｂｅｌ  Ｒｅｓｉｎｓ社からのＳｅｔａｌ(商標)１６６  ＳＳ  ８０、固形分含有量８０％、酢酸ブチル中）に溶解された。溶液は速く撹拌され、そして２．１９グラムのＳ−α−メチルベンジルイソシアネート（Ａｌｄｒｉｃｈ  Ｃｈｅｍｉｃａｌｓ社）が加えられた。粘度の急速な高まりが続いて生じ、そしてチクソトロピー性の高粘度の液体が得られた。追加のＳｅｔａｌ(商標)１６６  ＳＳ  ８０、およびＮＣＯ架橋剤としてのＴｏｌｏｎａｔｅ(商標)ＨＤＴ  ＬＶを配合されたときに、全固形分に基づいて１．２重量％の二尿素を含有する得られた配合物は、低せん断応力において非常に強固な構造の形成を持つことが判った（レオロジー測定）（図７）。
【００５６】
実施例１０〜２０
実施例１０〜２０は、レオロジー調節剤として（表２）、およびもっと特定すると垂れ抑制剤として有用な本発明に従う生成物に関する。
【００５７】
【表２】
2009513739.tif 000015
【００５８】
実施例２５
Ｓ−α−メチルベンジルアミン（Ｓ−ＡＭＢＡ）、Ｒ−α−メチルベンジルアミン（Ｒ−ＡＭＢＡ）の９０−１０混合物１．３７グラムおよび０．３３グラムのヘキサメチレン−１，６−ジアミンが、１００グラムのポリエステルポリオール（Ａｋｚｏ  Ｎｏｂｅｌ  Ｒｅｓｉｎｓ社からのＳｅｔａｌ(商標)１６６  ＳＳ  ８０、固形分含有量８０％、酢酸ブチル中）に溶液を３０℃に加熱することによって溶解された。溶液は速く（４０００ｒｐｍ）撹拌され、そして１．４２グラムのヘキサメチレン−１，６−ジイソシアネート（ＨＭＤＩ）が加えられた。粘度の急速な高まりが続いて生じ、そしてチクソトロピー性のペースト様の外観の最終液体が、非常に微細な結晶とともに得られた。追加のＳｅｔａｌ(商標)１６６  ＳＳ  ８０、および架橋剤としてのＴｏｌｏｎａｔｅ(商標)ＨＤＴを配合されたときに、全固形分に基づいて１．２重量％の有機ポリ尿素化合物を含有する得られた低曇り度の配合物は、低せん断応力において強固かつ急速な構造の形成を持つことが判った（図８）。
【図面の簡単な説明】
【００５９】
【図１】流動曲線、配合樹脂  ２Ｋ  ＳＥＴＡＬ  １６６、１．２％ＳＣＡのグラフ
【図２】流動曲線、配合樹脂  ２Ｋ  ＳＥＴＡＬ  １６６、１．２％ＳＣＡのグラフ
【図３】２−Ｋ配合物の流動曲線：１．１２％ＳＣＡ、固形分含有量７６％のグラフ
【図４】２−Ｋ配合物の流動曲線：１．１２％ＳＣＡ、固形分含有量７６％のグラフ
【図５】Ａｃｔｉｌａｎｅ  ８９０／Ａｃｔｉｌａｎｅ  ４２４中のＳＣＡのグラフ
【図６】流動曲線  ２−Ｋ配合物：１．２％ＳＣＡ、７６％固形分含有量のグラフ
【図７】流動曲線  ２−Ｋ配合物：１．２％ＳＣＡ、７６％固形分含有量のグラフ
【図８】２−Ｋ配合物の流動曲線、固形分含有量７６％、１．２％ＳＣＡのグラフ
【国際調査報告】
2009513739.tif 000029
2009513739.tif 000030
2009513739.tif 000031